(57)【要約】【課題】  例えばポリエステル等の合成繊維と金銀糸とを一緒に織成した織布を高温高圧下で分散染料で染色しても、合成繊維のみが染色され金銀糸自体は染色されずに、当初の金銀糸独自の色相と金属光沢とを保持し続けることが可能である金銀糸を提供する。【解決手段】  基材となるプラスチックフィルムに、少なくとも、金属又は金属酸化物を蒸着してなる金属蒸着層と、ポリシラン骨格又はポリシロキサン骨格の何れか若しくは双方を有する珪素樹脂、を含有する保護層と、を積層してなる蒸着フィルムをマイクロスリットして得られる金銀糸であって、前記保護層が、前記蒸着フィルムの片側若しくは両側の最外層に位置する、という構成を備えた金銀糸とした。【選択図】  なし【特許請求の範囲】
【請求項１】
基材となるプラスチックフィルムに、少なくとも、
金属又は金属酸化物の何れか若しくは両方を蒸着してなる金属蒸着層と、
ポリシラン骨格又はポリシロキサン骨格の何れか若しくは双方を有する珪素樹脂を含有する保護層と、
を積層してなる蒸着フィルムをマイクロスリットして得られる金銀糸であって、
前記保護層が、前記蒸着フィルムの片側若しくは両側の最外層に位置すること、
を特徴とする、金銀糸。
【請求項２】
基材となるプラスチックフィルムの片面に、少なくとも、
金属又は金属酸化物の何れか若しくは両方を蒸着してなる金属蒸着層を積層して蒸着フィルムとし、
前記蒸着フィルムを２枚貼着し、その表面に、
ポリシラン骨格又はポリシロキサン骨格の何れか若しくは双方を有する珪素樹脂を含有する保護層を積層してなる積層体をマイクロスリットして得られること、
を特徴とする、金銀糸。
【請求項３】
請求項１又は請求項２に記載の金銀糸において、
前記珪素樹脂が、
シラン系縮合物又はシロキサン系縮合物の何れか若しくは双方であること、
を特徴とする、金銀糸。
【請求項４】
請求項１又は請求項２に記載の金銀糸において、
前記珪素樹脂が、
アルコキシシラン、シラザン、オルガノポリシロキサン、シリコーンアルキド、シリコーンポリエステル、シリコーンエポキシ、メラミン変性シリコーン、フェノールシリコーン、の何れか１つ若しくは複数であること、
を特徴とする、金銀糸。
【請求項５】
請求項１ないし請求項４の何れか１項に記載の金銀糸において、
前記金属蒸着層が、
アルミニウム、スズ、銀、金、銅、チタン、クロム、ニッケル、インジウム、パラジウム、よりなる金属群の中の何れか１つ若しくは複数の金属、又は前記金属群を酸化して得られる酸化物の何れか１つ若しくは複数の酸化物、又は前記金属群の中の何れか１つ若しくは複数の金属と前記金属群を酸化して得られる酸化物の何れか１つ若しくは複数の酸化物、を蒸着したものであること、
を特徴とする、金銀糸。
【発明の詳細な説明】
【技術分野】
【０００１】
本発明は、金銀糸に関するものであって、具体的には、例えば合成繊維と金銀糸とを一緒に織成してなる織物全体を染色しても、そのときに合成繊維のみが染色され、金銀糸は一緒には染色されない、という特徴を有する難染性の金銀糸に関する。
【背景技術】
【０００２】
従来より様々な衣服、衣類等の布製品において、意匠性や審美性を豊かな物とするために金銀糸を用いることが行なわれているが、このように用いられる金銀糸として、合成樹脂フィルムの表面にアルミニウムや銀などの金属を蒸着させ、その表面に熱硬化性樹脂を主成分とする腐敗防止塗膜を設けた金属蒸着フィルムを細幅にスリットした平箔金銀糸や、あるいはこの平箔金銀糸と任意の糸とを撚り合わせた撚り金銀糸が広く用いられている。そしてこれらの金銀糸とポリエステル繊維などのような合成繊維とを一緒に織成することで、審美性豊かな布地が作られている。
【０００３】
しかし上述したような金銀糸と合成繊維とを一緒に織成した布地に対して、さらに意匠性や審美性を付与するために布地全体を分散染料により染色すると、金銀糸の表面がポリエステルフィルムであるが為に、合成繊維が染色されるのみならず、金銀糸までもが染色されてしまい、その結果金銀糸による美麗さの演出効果を得る、という当初の目的が達せられなくなり、問題である。例えば青色の分散染料で染色すると銀糸部分は青色に、金糸部分は緑色に、それぞれなってしまい、本来の金銀糸由来の色相及び光沢が失われてしまう、という状態になってしまい問題である。
【０００４】
そこでこのような問題を解決すべく、例えば特許文献１においてはフッ化ウレタン樹脂被膜層を最外層に設けた金銀糸が提案されている。これは、金属蒸着層を設けたベースフィルムを２枚用意し、次にこれらベースフィルムの金属蒸着層を設けた側同士を内側にして、接着剤層を介して２枚のベースフィルムを貼り合わせ、さらにベースフィルム上にフッ化ウレタン樹脂被膜を形成した構成としているものである。このような構成とすることで、前述したような金銀糸と合成繊維とを一緒に織成したものを分散染料で染めた場合、金銀糸が分散染料にさらされてもフッ化ウレタン樹脂被膜が保護層として作用するので、金銀糸が分散染料で染められることがなく、故に金銀糸の有する金属光沢を保持できる、という効果を得ることが出来る、とされている。
【０００５】
【特許文献１】特開昭５８−１３７３４号公報
【発明の開示】
【発明が解決しようとする課題】
【０００６】
しかし、この特許文献１に記載の発明であれば、フッ化ウレタン樹脂自体が非常に高価なものであるために、記載されたとおりに実施しようとすると、その製造のために必要なコストは非常に高いものとなってしまい、実際に使用しようとする金銀糸に見合った価格とすることが不可能であり、その結果実用的ではなく問題であった。またフッ化ウレタン樹脂被膜の膜厚自体が薄いため、実際には分散染料による汚染を完全に止めることが出来ずに、結果として実用的ではなく、問題であった。
【０００７】
そこで、ベースフィルムをフッ素樹脂フィルムとすることが考えられるが、この場合であってもやはりフッ素樹脂フィルム自体が高価なものであり、また加工適性が悪い、蒸着層との密着力が弱い、等の問題点を含んでいるので、これを積極的に利用することは現実的ではない。またベースフィルムとしてポリプロピレンフィルムを用いることも考えられるが、ポリプロピレンフィルム自体の加工性はやはり悪いものであり、また蒸着層との密着力も弱い。そして耐熱性も有していないので、このフィルムを基材とした金銀糸を用いた織布を高温高圧染色することは不可能であり、故にやはり現実的ではないと言える。そして加工適性という観点のみから考えるとポリエチレンナフタレートフィルムを用いることが考えられるが、このフィルムを用いて従来の手法で金銀糸を作製しても染まりにくい、という難染性の問題は解消されなかった。
【０００８】
本発明はこのような問題点に鑑みて為されたものであり、その目的は、直接染料、酸性染料、カチオン染料、バット染料、反応染料、分散染料、等の各種後染め染料で染められても、本来の色相及び光沢が失われない金銀糸であって、例えばポリエステル等の合成繊維と金銀糸とを一緒に織成した織布を、高温高圧下で分散染料で染色しても、合成繊維のみが染色され金銀糸自体は染色されずに、当初の金銀糸独自の色相と金属光沢とを保持し続けることが可能である、即ち後染め対応が可能な、難染性を有する金銀糸を提供することである。
【課題を解決するための手段】
【０００９】
上記課題を解決するため、本願発明の請求項１に記載の発明は、基材となるプラスチックフィルムに、少なくとも、金属又は金属酸化物の何れか若しくは両方を蒸着してなる金属蒸着層と、ポリシラン骨格又はポリシロキサン骨格の何れか若しくは双方を有する珪素樹脂、を含有する保護層と、を積層してなる蒸着フィルムをマイクロスリットして得られる金銀糸であって、前記保護層が、前記蒸着フィルムの片側若しくは両側の最外層に位置すること、を特徴とする。
【００１０】
本願発明の請求項２に記載の発明は、基材となるプラスチックフィルムの片面に、少なくとも、金属又は金属酸化物の何れか若しくは両方を蒸着してなる金属蒸着層を積層して蒸着フィルムとし、前記蒸着フィルムを２枚貼着し、その表面に、ポリシラン骨格又はポリシロキサン骨格の何れか若しくは双方を有する珪素樹脂、を含有する保護層を積層してなる積層体をマイクロスリットして得られること、を特徴とする。
【００１１】
本願発明の請求項３に記載の発明は、請求項１又は請求項２に記載の金銀糸において、前記珪素樹脂が、シラン系縮合物又はシロキサン系縮合物の何れか若しくは双方であること、を特徴とする。
【００１２】
本願発明の請求項４に記載の発明は、請求項１又は請求項２に記載の金銀糸において、前記珪素樹脂が、アルコキシシラン、シラザン、オルガノポリシロキサン、シリコーンアルキド、シリコーンポリエステル、シリコーンエポキシ、メラミン変性シリコーン、フェノールシリコーン、の何れか１つ若しくは複数であること、を特徴とする。
【００１３】
本願発明の請求項５に記載の発明は、請求項１ないし請求項４の何れか１項に記載の金銀糸において、前記金属蒸着層が、アルミニウム、スズ、銀、金、銅、チタン、クロム、ニッケル、インジウム、パラジウム、よりなる金属群の中の何れか１つ若しくは複数の金属、又は前記金属群を酸化して得られる酸化物の何れか１つ若しくは複数の酸化物、又は前記金属群の中の何れか１つ若しくは複数の金属と前記金属群を酸化して得られる酸化物の何れか１つ若しくは複数の酸化物、を蒸着したものであること、を特徴とする。
【発明の効果】
【００１４】
以上のように、本願発明に係る金銀糸であれば、最外層にポリシラン骨格やポリシロキサン骨格を有する珪素樹脂を含有する保護層を設けており、そしてこの保護層が染料による染色に対してバリア性及び難染性を備えているので、各種後染め染色行為によっても染まらない金銀糸、即ち難染性を備えた金銀糸を得ることが出来る。そして本願発明に係る金銀糸を用いた織物を後染めしても金銀糸は染められないので、金銀糸の持つきらびやかさや色相、光沢性を全く損なうことがない、という効果が得られるのである。
【発明を実施するための最良の形態】
【００１５】
以下、本願発明の実施の形態について説明する。尚、ここで示す実施の形態はあくまでも一例であって、必ずもこの実施の形態に限定されるものではない。
（実施の形態１）
本願発明に係る金銀糸について第１の実施の形態として説明する。
この金銀糸は、基材となるプラスチックフィルムに、少なくとも、金属又は金属酸化物を蒸着してなる金属蒸着層と、ポリシラン骨格又はポリシロキサン骨格の何れか若しくは双方を有する珪素樹脂、を含有する保護層と、を積層してなる蒸着フィルムをマイクロスリットして得られる金銀糸であって、前記保護層が、前記蒸着フィルムの片側若しくは両側の最外層に位置する、という構成を備えたものである。
【００１６】
そこで以下、これらの各構成部材につき順次説明をしていく。
まず基材となるプラスチックフィルムは特段限定するものではないが、通常金銀糸を製造する際に用いられるポリアミドフィルムやポリエステルフィルム等であって構わない。またその厚みも目的に応じて自由に選択されるものであって構わない。尚、本実施の形態では厚みが１２μｍのポリエステルフィルムを用いるものとする。
【００１７】
次に金属蒸着層について説明すると、この金属蒸着層を形成する金属又は金属酸化物として用いるものとして、例えば、アルミニウム、スズ、銀、金、銅、チタン、クロム、ニッケル、インジウム、パラジウム、の何れか１つ又は複数を用いることも考えられるし、また、アルミニウム、スズ、銀、金、銅、チタン、クロム、ニッケル、インジウム、パラジウム、のいずれかの酸化物を１種類又は複数種類用いることも考えられる。さらに上述した金属や金属酸化物から複数を自由に選択して用いることも考えられる。要すれば、その金属光沢により、得られる金銀糸が金色又は銀色のように見えるものであればよい。
【００１８】
次に保護層について説明すると、この保護層はポリシラン骨格又はポリシロキサン骨格の何れか若しくは双方を有する珪素樹脂、を用いてなるものであるが、このような樹脂を用いると、得られる層は、緻密で汚染され難い硬化膜となり、その結果各種の後染め染料等によって染めようとしても、そのような染料によっては染色されず、またバリアー膜としても作用するので、前述の金属蒸着層の大気と接する側の表面にこのような保護層を設けておけば金属蒸着層の保護層としても用いる事が出来る。また後述のように珪素樹脂の中でも特定のものを用いれば環境に優しい金銀糸とすることが可能である。
【００１９】
保護層を形成する珪素樹脂としては、上述したような効果を得られ、また目的を達する物質であれば特に限定をするものではないが、例えばシラン系縮合物又はシロキサン系縮合物の何れか若しくは双方であること、とすることが考えられるし、またはアルコキシシラン、シラザン、オルガノポリシロキサン、シリコーンアルキド、シリコーンポリエステル、シリコーンエポキシ、メラミン変性シリコーン、フェノールシリコーン、の何れか１つ若しくは複数であること、とすることも考えられる。中でもアルコキシシラン、シラザン、オルガノポリシロキサン、シリコーンアルキド、シリコーンポリエステル、シリコーンエポキシ等の珪素樹脂を選択的に用いることで、ノンホルマリン対応型の金銀糸を提供出来ることとなり、即ち環境問題という観点からも好ましいものとすることが出来る。
【００２０】
さらにここでは詳述しないが、保護層に対して目的や必要に応じて、公知の物質、例えば滑り剤、レベリング剤、コロイダルシリカ、アクリル変性シリカ粒子、紫外線吸収剤、抗菌剤、染料、顔料等、を適宜選択し添加しても構わない。
【００２１】
本実施の形態に係る金銀糸を形成するための蒸着フィルムは少なくとも上述した物質を用いた構成とするのであるが、これ以外に、例えば公知の手法により公知の物質でアンカーコート層やトップコート層等を予め設けておくことも考えられ、また実施されても構わないが、これらの説明についてはここではこれ以上の詳述は省略する。
【００２２】
次に、以上説明した各部材を用いて本実施の形態に係る金銀糸を製造する方法につき説明する
まず基材となるプラスチックフィルムとして厚さ１２μｍのポリエステルフィルムを用意し、この両面にアルミニウムを蒸着させる。蒸着させる際に用いる方法については、例えば真空蒸着法やスパッタリング法等のような従来公知の手法であって構わない。
【００２３】
次いで、プラスチックフィルムの両側に積層されたアルミニウム層のそれぞれの表面に保護層として珪素樹脂を含有する塗料を塗布する。この際の珪素樹脂としては前述したように、ポリシラン骨格又はポリシロキサン骨格の何れか若しくは双方を含む珪素樹脂で有ればよく、具体的なものとしても前述したものであってよい。
【００２４】
また珪素樹脂を含有させる塗料については特に限定するものではなく、また具体的な配合物質やその比率についても特に限定するものではないが、ここでは、シリコーンアルキド６０部、アルコキシシラン３０部、コロイダルシリカ１部、顔料１部、という配合比率よりなる塗料を用いることとする。そしてこの塗料を塗布する方法は、例えばグラビアコーティングやリバースコーティング等のような従来公知の手法であって構わない。塗布された塗料の層、即ち保護層の厚みは０．５μｍ以上５．０μｍ以下とすることが好ましい。０．５μｍ未満であると保護層としての効果が発揮されず、また５．０μｍを超えると得られる金銀糸全体の厚みが増してしまい、また柔軟性が失われてしまうからである。尚、ここでは厚みを２．０μｍとした。
【００２５】
そしてこのようにして得られる蒸着フィルムを、従来公知の手法によってマイクロスリットすることにより、本実施の形態に係る金銀糸が得られるのである。尚、ここでは基材となるプラスチックフィルムの両面に金属蒸着層と保護層とを積層した場合について説明したが、例えばプラスチックフィルムの片面にのみ金属蒸着層と保護層とを積層し、金属蒸着層を積層していない側のプラスチックフィルムの表面に保護層を積層するもの、としても構わない。しかしこの場合であっても上述したのと同様にして金銀糸が得られるので、ここではこれ以上の詳述は省略する。
【００２６】
このように、最外層にポリシラン骨格やポリシロキサン骨格を有する珪素樹脂を含有する塗料を塗布して、汚染され難い保護層を最表面に形成していることにより、難染性を有した金銀糸が得られるのである。また塗料中に滑り剤、レベリング剤、コロイダルシリカ、アクリル変性シリカ粒子、紫外線吸収剤、抗菌剤、染料、顔料、等であって必要であるものを適宜選択し、添加することにより、得られる金銀糸において加工適性を向上させる、カラーリングを好みのものとする、機能性を付与する、といったことが可能となるのである。さらに本実施の形態に係る金銀糸であれば、基材となるプラスチックフィルムを１枚しか利用しないので、得られる金銀糸全体の厚みを薄くすることができ、故に軽量で風合いに優れた金銀糸とすることが可能となるのである。
【００２７】
（実施の形態２）
本願発明に係る金銀糸について第２の実施の形態として説明する。
第１の実施の形態に係る金銀糸ではプラスチックフィルムを１枚、基材フィルムとして用いたが、本実施の形態に係る金銀糸においてはプラスチックフィルムを２枚用いる点が異なっている。即ち、本実施の形態に係る金銀糸では、基材となるプラスチックフィルムの片面に、少なくとも、金属又は金属酸化物の何れか若しくは両方を蒸着してなる金属蒸着層を積層して蒸着フィルムとし、前記蒸着フィルムを２枚貼着し、その表面に、ポリシラン骨格又はポリシロキサン骨格の何れか若しくは双方を有する珪素樹脂、を含有する保護層を積層してなる積層体をマイクロスリットして得られる、という構成を有している。
【００２８】
尚、本実施の形態に係る金銀糸を構成するプラスチックフィルム、金属蒸着層及び保護層については第１の実施の形態で説明したのと同様であるので、ここではその説明を省略する。またやはり第１の実施の形態と同様に、蒸着フィルムの構成としてアンカーコート層やトップコート層を設けてあっても、省略した構成であっても、いずれとすることも考えられる。
【００２９】
以下、本実施の形態における金銀糸の製造方法について簡単に説明する。
まず、第１の実施の形態と同様にして１２μｍの厚みのポリエステルフィルムの片面にアンカーコート層を設ける。このアンカーコート層は金属蒸着層を積層しやすくするために設けるものであるが、これは、熱硬化性ポリエステル樹脂を公知のコーティング方法、例えばグラビアコーティングによりポリエステルフィルムの表面に積層することにより得られる。尚、これ以外の従来公知の材料によるアンカーコート層としてあっても構わないし、前述したとおりこのアンカーコート層を省略する構成とすることも考えられる、ということを断っておく。
【００３０】
次いでアンカーコート層の表面に銀を蒸着させる。この蒸着については第１の実施の形態で説明した、アルミニウムを蒸着する場合と同様にして実行される。そして銀蒸着層の表面に熱硬化性アクリル樹脂を塗布することによりトップコート層を設ける。この際に用いられる手法は、例えばグラビアコーティング法やリバースコーティング法等の従来公知の手法によるもので構わない。尚、これ以外の従来公知の材料によるトップコート層としてあっても構わないし、前述したとおりこのトップコート層を省略する構成とすることも考えられる、ということを断っておく。
【００３１】
次いで得られた蒸着フィルムを２枚用意し、それぞれのトップコート層同士が向かい合うようにして貼り合わせ、１枚の積層体とする。２枚の蒸着フィルムを貼着させる際には、例えばポリエステル接着剤などのような公知の接着剤を用いても構わない。
【００３２】
次いで得られた積層体の両側における最外面に対して、珪素樹脂を含有する塗料を塗布する。この際に用いられる塗料は、第１の実施の形態で説明したものと同様であり、またその厚みについても同様である。
【００３３】
そして得られた蒸着フィルムを従来公知の手法によってマイクロスリットすることにより、本実施の形態に係る金銀糸が得られる。
【００３４】
このようにして得られた金銀糸であれば、２枚のプラスチックフィルムを用いてなることより、堅牢度に優れた金銀糸を得ることが可能となるのである。
【００３５】
尚、ここではポリエステルフィルム／アンカーコート層／銀蒸着層／トップコート層という構成を備えた蒸着フィルムを２枚用意し、トップコート層同士が向かい合うように貼着して積層体を得たが、例えばポリエステルフィルム同士が向かい合うように貼着して積層体を得ることや、ポリエステルフィルムとトップコート層とが向かい合うようにして貼着して積層体を得ることも考えられる。しかしいずれにしても貼着させる面が異なるだけでそれ以外は上述の説明と同様であるので、これらの場合の説明についてはここでは省略する。